Способ получения термо- и теплостойких полимеров на основе бис-(1-галогенметил-2-метакрилоксиэтокси)-(1-галогенметил-2-феноксиэтокси)фосфинов
METHOD OF PRODUCING THERMO- AND HEAT-RESISTANT POLYMERS BASED ON BIS-(1-HALOMETHYL-2-METHACRYLOXYETHOXY)-(1-HALOMETHYL-2-PHENOXYETHOXY)PHOSPHINES

Настоящее изобретение относится к области полимеризационных процессов, в частности к разработке реакционноспособных фотополимеризующихся композиций, которые могут быть использованы для ускоренного формирования термо- и теплостойких покрытий с пониженной горючестью.
Известен способ получения полимерного продукта трисгидроксиметилфосфина с реагентом(ами), который может быть осуществлен при температуре 20°С - 80°С и/или давлении 70-500 кПа, и/или рН 6,0-7,0. Полимерный продукт, полученный путем взаимодействия трисгидроксиметилфосфина с реагентом(ами), может быть выделен и получен путем осаждения и фильтрования получающегося в результате твердого полимера, или путем упаривания растворителя до точки образования геля и сбора желатинообразного продукта путем слива оставшейся жидкости [патент RU 2648043, C07F 9/50, опубл. 22.03.2018].
К недостаткам данного способа относится сложность осуществления полимеризации, поскольку для протекания процесса необходимо создать высокую температуру, давление и поддерживать узкий интервал рН (от 6 до 7). При этом по данной схеме невозможно получить наливную композицию большой площади, поскольку ограничение создания таких композиций размер термокамеры.
Наиболее близким является способ получения из три-(β-метакрилоил-α-галогенметилэтил)фосфитов полимеров с пониженной горючестью и повышенной тепло- и термостойкостью, заключающийся в блочной полимеризации соответствующих соединений в формах из силикатного стекла при температуре 60-100°С и концентрации инициатора 0,5 мас. % [патент SU 809856, C07F 9/141, опубл. 30.07.1994].
Основным недостатком прототипа является то, что данный процесс является многостадийным, а получаемый полимер по данному способу обладает более низкими показателями теплостойкости. Так же по данному способу невозможно получать наливные изделия большой площадью, поскольку процесс сшивания осуществляется при повышенных температурах и ограничивается размерами термокамеры.
Задачей изобретения является разработка нового универсального способа получения термо- и теплостойких полимеров на основе бис-(1-галогенметил-2-метакрилоксиэтокси)-(1-галогенметил-2-феноксиэтокси)фосфинов, позволяющего получать полимеры как формовочным, так и заливным или наливным методами, а также формировать защитные покрытия.
Техническим результатом предлагаемого решения является упрощение способа получения термо- и теплостойких полимеров на основе бис-(1-галогенметил-2-метакрилоксиэтокси)-(1-галогенметил-2-феноксиэтокси)фосфинов, повышение термостабильности полимеров, а также расширение областей их применения.
Технический результат достигается в способе получения термо- и теплостойких полимеров на основе бис-(1-галогенметил-2-метакрилоксиэтокси)-(1-галогенметил-2-феноксиэтокси)фосфинов, заключающийся в радикальной полимеризации бис-(1-галогенметил-2-метакрилоксиэтокси)-(1-галогенметил-2-феноксиэтокси)фосфина в присутствии инициатора полимеризации, взятого в количестве 0,5 масс. % от мономера, при этом полимеризацию ведут в присутствии ультрафиолетового облучения, а в качестве инициатора полимеризации используют фотоинициатор - бисфенил(2,4,6-триметилбензоил)фосфиноксид.
Сущность изобретения заключается в способе получения полимерных композиций на основе бис-(1-галогенметил-2-метакрилоксиэтокси)-(1-галогенметил-2-феноксиэтокси)фосфинов, отверждаемых в течение 18 минут в присутствии бисфенил(2,4,6-триметилбензоил)фосфиноксида (ВАРО) под действием ультрафиолетового (УФ) облучения. Состав полимерной композиции представлен в таблице 1.
Заявляемый способ позволяет получать стабильные при условии хранения в темноте композиции, способные при УФ-облучении к формированию, как формованного полимерного изделия, так и адгезионно связанного с субстратом полимерного покрытия. Композиция может храниться в готовом виде в защищенной от света емкости или готовиться непосредственно перед полимеризацией. Полимеризация может осуществляться в формах или на защищаемых поверхностях, на которые композиция наноситься наливным способом. Способ обеспечивает быстрое формирование полимера посредством облучения композиции любыми доступными источниками УФ-излучения, например, ртутной лампой мощностью 365 нм или солнечным светом.
Способ позволяет осуществлять полимеризацию в УФ камере, но и солнечным УФ, что позволяет производить покрытие объектов большой площадью и на открытом воздухе.
Свойства полученных полимеров представлены в таблице 2.
Из данных, приведенных в таблице 2 видно, что полимеры, полученные по заявленному способу при сохранении на уровне своих теплостойких и негорючих свойств, обладают повышенной термбстабильностью.
Пример 1. Получение бис-(1-галогенметил-2-метакрилоксиэтокси)-(1-галогенметил-2-феноксиэтокси)фосфина.
а). В четырехгорлый реактор, снабженный мешалкой, капельной воронкой, обратным холодильником и термометром, предварительно продутый сухим аргоном в течение 30 минут (продувка аргоном осуществляется на протяжении всего процесса), загрузили 5 г (0,036 моль) треххлористого фосфора. К нему при постоянном перемешивании через капельную воронку прикапывали (со скоростью, обеспечивающей нагрев реакционной массы не выше 15°С) смесь, содержащую: 5,45 г (0,036 моль)фенилглицидилового эфира; 10,33 г (0,073 моль) глицидилметакрилата (ГМАК) и 0,10 г (1% масс. от ГМАК) нитрозодифениламина. При добавлении смеси реактор охлаждали ледяной водой. По окончании добавления смеси, полученную реакционную массу выдержали час при 40°С.
Для выделения продукта, реакционную массу вакуумировали в течение 30 мин, отфильтровали на фильтре Шота и еще раз вакуумировали.
Выход бис-(1-хлорметил-2-метакрилоксиэтокси)-(1-хлорметил-2-феноксиэтокси)фосфина составил 100%.
б). Синтез бис-(1-бромметил-2-метакрилоксиэтокси)-(1-бромметил-2-феноксиэтокси)фосфина осуществляли аналогично примеру 1а) с использованием 5 г (0,0185 моль) трехбромистого фосфора, 2,77 г (0,018 моль)фенилглицидилового эфира; 5,24 г (0,037 моль) глицидилметакрилата и 0,052 г (1% масс, от ГМАК) нитрозодифениламина. Выход продукта составил 100%.
Идентификацию полученных продуктов проводили при помощи ЯМР спектроскопии и ИК-Фурье.
1
3
Спектр ЯМР Н (CDCl, δ, м.д.): 1,81 (с. 6Н); 3,51 и 3,72 (м. 4Н); 4,04 (1H); 4,21 (м. 2Н); 4,52 и 4,74(м. 4Н); 5,48 и 6,04 (с. 4Н); 7,03 и 7,35(м. 5Н).
13
3
Спектр ЯМР С (CDCl, δ, м.д.): 17,9 (2С); 47,57 (ЗС); 64,1 (2С); 66,41 (2С); 69,89 (1С); 71,2 (1С); 112,36 (2С); 119,63 (1С); 129,3 (2С); 136,12 (2С); 154,86; 164,31 (2С).
31
3
3
Спектр ЯМР Р (CDCl, δ, м.д.): 139,61 (P(OR)).
-1
-1
-1
-1
-1
ИК-спектры содержат характерные полосы поглощения валентных колебаний С=O (1720 см), С=С (1640 см), С-Hal (760-770 см). Отсутствуют полосы поглощения, соответствующие колебаниям эпоксидного цикла (860 и 910 см) и Р=O (1280-1300 см).
Пример 2. Получение полимеров на основе бис-(1-галогенметил-2-метакрилоксиэтокси)-(1-галогенметил-2-феноксиэтокси)фосфинов
а). К 2 г бис-(1-хлорметил-2-метакрилоксиэтокси)-(1-хлорметил-2-феноксиэтокси)фосфина добавляли 0,01 г фотоинициатора бисфенил(2,4,6-триметилбензоил)фосфиноксида. При нагревании до 60°С и периодическом перемешивании, в течение 15 минут получают однородный раствор.
Свободно литьевым методом заполняли силиконовую форму в толщине 2,5-3,0 мм и подвергали облучению под действием полного спектра источника УФ-света с расстояния 25 см в течение 8-15 минут.
б). Пример осуществляется аналогично примеру 2а), за исключением использования 2 г бис-(1-бромметил-2-метакрилоксиэтокси)-(1-бромметил-2-феноксиэтокси)фосфина.
Таким образом, простой способ получения термо- и теплостойких полимеров на основе бис-(1-галогенметил-2-метакрилоксиэтокси)-(1-галогенметил-2-феноксиэтокси)фосфинов, заключающийся в радикальной полимеризации бис-(1-галогенметил-2-метакрил оксиэтокси)-(1-галогенметил-2-феноксиэтокси)фосфина в присутствии фотоинициатора - бисфенил(2,4,6-триметилбензоил)фосфиноксида, взятого в количестве 0,5 масс. % от мономера, и ультрафиолетового облучения, позволяет получать термо- и теплостойкие полимеры на основе бис-(1-галогенметил-2-метакрилоксиэтокси)-(1-галогенметил-2-феноксиэтокси)фосфинов с повышенной термостабильностью и расширяет области их применения.